СПОСОБ ПОЛУЧЕНИЯ ОГНЕУПОРНОГО ОСТЕКЛЕНИЯ

1. Способ получения огнеупорного многослойного остекления, включающего промежуточный слой на основе силиката, указанный промежуточный слой образован заливанием смеси, содержащей раствор силиката щелочного металла и золь диоксида кремния, в полость между двумя противоположными стеклянными панелями и предоставлением возможности смеси затвердевать без высыхания, отличающийся тем, что содержание воды в смеси находится в диапазоне от 35 до 43 мас.%
2. Способ по п.1, отличающийся тем, что содержание воды в смеси находится в диапазоне от 38 до 42 мас.%.
3. Способ по п.1 или п.2, отличающийся тем, что золь диоксида кремния включает смесь водного золя диоксида кремния и органический золь диоксида кремния.
4. Способ по п.1 или п.2, отличающийся тем, что золь включает по меньшей мере 30 мас.% твердого вещества.
5. Способ по п.3, отличающийся тем, что золь включает по меньшей мере 30 мас.% твердого вещества.
6. Способ по п.4, отличающийся тем, что золь включает по меньшей мере 50 мас.% твердого вещества.
7. Способ по п.5, отличающийся тем, что золь включает по меньшей мере 50 мас.% твердого вещества.
8. Способ по п.1 или п.2, отличающийся тем, что золь диоксида кремния включает частицы, имеющие средний размер частиц в диапазоне от 7 до 50 нм.
9. Способ по п.3, отличающийся тем, что золь диоксида кремния включает частицы, имеющие средний размер частиц в диапазоне от 7 до 50 нм.
10. Способ по п.4, отличающийся тем, что золь диоксида кремния включает частицы, имеющие средний размер частиц в диапазоне от 7 до 50 нм.
11. Способ по п.5, отличающийся тем, что золь диоксида кремния включает частицы, имеющие средний размер частиц в диапазоне от 7 до 50 нм.
12. Способ по п.6, отличающийся тем, что золь диоксида кремния включает частицы, имеющие средний размер частиц в диапазоне от 7 до 50 нм.
13. Способ по п.7, отличающийся тем, что золь диоксида кремния включает частицы, имеющие средний размер частиц в диапазоне от 7 до 50 нм.
14. Способ по п.1 или п.2, отличающийся тем, что раствор силиката щелочного металла включает от 40 до 62 мас.% воды.
15. Способ по п.14, отличающийся тем, что силикат щелочного металла представляет собой силикат калия.
2
2
16. Способ по п.15, отличающийся тем, что силикат калия включает молярное отношение SiO к KO по меньшей мере 1,4:1.
2
17. Способ по п.1 или п.2, отличающийся тем, что молярное отношение SiO к МаО, где М представляет собой катион щелочного металла, в смеси составляет по меньшей мере 4:1.
2
2
18. Способ по п.17, отличающийся тем, что молярное отношение SiO к MO составляет по меньшей мере 4,5:1.
19. Огнеупорное многослойное остекление, включающее по меньшей мере один промежуточный слой и по меньшей мере две прозрачные панели, отличающееся тем, что промежуточный слой включает силикат щелочного металла, от 35 до 43 мас.% воды и от 2 до 20 мас.% органического вещества.
2
2
20. Остекление по п.19, отличающееся тем, что щелочной металл имеет молярное отношение SiO к MO, где М представляет собой катион щелочного металла, по меньшей мере 4,0:1,0.
2
2
21. Остекление по п.20, отличающееся тем, что молярное отношение SiO к МО составляет по меньшей мере 4,5:1,0.
22. Остекление по любому пп.19-21, отличающееся тем, что силикат щелочного металла представляет собой силикат калия.
23. Остекление по любому пп.19-21, отличающееся тем, что промежуточный слой включает от 2 до 15 мас.% органического вещества.
24. Остекление по п.22, отличающееся тем, что промежуточный слой включает от 2 до 15 мас.% органического вещества.
25. Остекление по п.23, отличающееся тем, что промежуточный слой содержит от 2 до 12 мас.% органического вещества.